(57)【要約】      （修正有）【課題】フォームの形態の含浸材の欠点である耐水性（加水分解）と耐油性を補強し、微生物の増殖を抑制することができる抗菌物質を含む抗菌化粧品容器の提供。【解決手段】外部容器の内部に収容され、上部内部容器及び下部内部容器で構成される内部容器と、前記内部容器の内部に収容され、ポリカプロラクトンポリオール・フォームで構成される含浸材と、を含む。【選択図】図５
2016159163.tif 000002
【特許請求の範囲】
【請求項１】
外部容器と、
前記外部容器の内部に収容され、上部内部容器及び下部内部容器で構成される内部容器と、
前記内部容器の内部に収容され、下記化学式1で表示される化合物を利用して作られたポリカプロラクトンポリオール・フォームで構成される含浸材と、を含む化粧品容器であって、
下記化学式１において、
Rは炭素数1ないし30のアルキレン基またはアリーレン基であり、
ｎ及びｍはそれぞれ独立的に1ないし1000の整数であることを特徴とする化粧品容器。
【化１】
2016159163.tif 000009
【請求項２】
前記化学式1で表示される化合物の分子量は、1000±100であり、融点は30ないし40℃であり、密度は1.05±0.1g/cm3であり、粘度は150±10mPa・sであることを特徴とする請求項１に記載の化粧品容器。
【請求項３】
前記含浸材は、オープンセル（open cell）構造を有し、
前記含浸材の密度は、1.05±0.1g/cm3であり、ポア数は80ないし100ppi（pore per inch）であり、硬度は40ないし50であることを特徴とする請求項１に記載の化粧品容器。
【請求項４】
前記上部内部容器、前記下部内部容器及び前記含浸材のうち、少なくとも一つは、シルバーガラス（silver glass）抗菌成分を含むことを特徴とする請求項１に記載の化粧品容器。
【請求項５】
前記抗菌成分は、銀を1ないし3重量％を含有するシルバーガラスであり、前記外部容器、前記上部内部容器及び前記下部内部容器は、シルバーガラス1ないし3重量％を含有し、前記含浸材は、シルバーガラス0.1ないし2重量％を含有することを特徴とする請求項４に記載の化粧品容器。
【発明の詳細な説明】
【技術分野】
【０００１】
本発明は、ポリエステルポリオール・フォームとポリエーテルポリオール・フォームの欠点である耐水性と耐油性を改善し、微生物の繁殖を抑制することができるように開発されたポリカプロラクトンポリオール・フォームからなる抗菌含浸材と抗菌密閉力を有する化粧品容器に関する。
【背景技術】
【０００２】
一般的に、クッションパクトは、ナチュラルベージュ色などで顔を飾るベースメーキャップ化粧品として、内容物である化粧料は、主に溶液（液状）で製造されている。
【０００３】
クッションパクトは、化粧料を含浸させた含浸材と、化粧料と含浸材とを内蔵したリフィル用の内部容器と、リフィル用の内部容器を結合して収容することができる外部容器で構成される二重容器形態のクッションパクトが使用されている。
【０００４】
前記のようなクッションパクトは、含浸材に化粧料を含浸させることによって、ユーザーの携帯性と、手を使わずにパフを使用して、適量を分取して、顔に塗るようになっているので、使用の利便性とを有する。
【０００５】
従来の含浸材は原材料に応じてポリエーテルポリオール・フォームとポリエステルポリオール・フォームに区分することができる。ポリエーテルポリオール・フォームは弾性に優れ、加水分解性が低く、コストが低いという利点を有するが、耐油性が弱い欠点を有する。また、ポリエステルポリオール・フォームは極性カルボニル基や水素結合の量が多く、気泡の調整が容易であり、機械的性質や耐薬品性などに優れる利点を有するが、加水分解を起こしやすく、高温で長期間保管時、壊れる現象が発生する欠点を有する。
【０００６】
化粧料を含浸させた含浸材は、顔に化粧料を塗るためにパフと接触され、このため、含浸材は微生物に汚染されやすい。顔は、皮膚から分泌される皮脂と汗、空気中のほこり、微生物に汚染された手で顔を触る行為などによって、微生物が繁殖しやすい条件を提供する。こうした顔にパフを使用して化粧料を分取して塗ることにより、パフに微生物が転移し、パフも化粧料によって湿度と栄養素が供給され、容器の保温性により、パフに微生物が繁殖しやすい環境が造成される。化粧料は、水を含む液状であるので、外部容器や内部容器（リフィル用容器）で構成されたパクト容器は、保温性によって微生物が繁殖しやすい温度環境を造成することになる。
【０００７】
また、リフィル用の内部容器の上部には、微生物に汚染されたパフが置いていて、内部容器の下部は、パフの使用により微生物に汚染された含浸材を内蔵しているので、微生物の繁殖を抑制することができる抗菌リフィル容器の開発が必要な実情である。
【発明の概要】
【発明が解決しようとする課題】
【０００８】
本発明の目的は、ポリエステルポリオール・フォームの加水分解に起因する壊れる現象と、ポリエーテルポリオール・フォームのポリエステルポリオール・フォームに比べて低い耐油性と、を向上させることができ、微生物の繁殖を抑制することができるようにシルバーガラス抗菌成分を含む含浸材を備え、また、パフによって汚染されることによる微生物の繁殖を抑制することができる抗菌容器を具備する化粧品容器を提供することである。
【課題を解決するための手段】
【０００９】
本発明は、前記の目的を達成するために、外部容器と、前記外部容器の内部に収容され、上部内部容器及び下部内部容器で構成される内部容器と、前記内部容器の内部に収容され、下記化学式1で表示される化合物を利用して作られたポリカプロラクトンポリオール・フォームで構成される含浸材と、を含む化粧品容器を提供する。
【００１０】
【化１】
2016159163.tif 000003
【００１１】
上記化学式１において、Rは炭素数1ないし30のアルキレン基またはアリーレン基であり、ｎ及びｍはそれぞれ独立的に1ないし1000の整数であることができる。
【００１２】
本発明で、前記化学式1で表示される化合物の分子量は、1000±100であり、融点は30ないし40℃であり、密度は1.05±0.1g/cm3であり、粘度は150±10mPa・sであることができる。
【００１３】
本発明で、前記含浸材は、オープンセル（open cell）構造を有し、前記含浸材の密度は、1.05±0.1g/cm3であり、ポア数は80ないし100ppi（pore per inch）であり、硬度は40ないし50であることができる。
【００１４】
本発明で、前記上部内部容器、前記下部内部容器及び前記含浸材のうち、少なくとも一つは、シルバーガラス（silver glass）抗菌成分を含むことができる。
【００１５】
本発明で、前記抗菌成分は、銀を1ないし3重量％を含有するシルバーガラスであり、前記外部容器、前記上部内部容器及び前記下部内部容器は、シルバーガラス1ないし3重量％を含有し、前記含浸材は、シルバーガラス0.1ないし2重量％を含有することができる。
【発明の効果】
【００１６】
本発明による含浸材は、ポリカプロラクトンポリオール・フォームで構成されて、耐水性や耐油性などの物性に優れ、抗菌成分を含んで微生物の繁殖を抑制することができる。また、本発明による容器は、抗菌成分を含んでパフによって汚染されることができる微生物の繁殖を抑制することができる。即ち、本発明は、耐水性と耐油性を向上させ、抗菌力を備えるポリカプロラクトンポリオール・フォームで構成された含浸材と、抗菌力及び密閉力を有する抗菌密閉化粧品容器を提供する。
【図面の簡単な説明】
【００１７】
【図１】本発明による化粧品容器において、外部容器の分解斜視図。
【図２】図１に基づいて組立された外部容器の分解斜視図。
【図３】本発明による化粧品容器において、内部容器の分解斜視図。
【図４】図３に基づいて組立された内部容器の分解斜視図。
【図５】本発明による化粧品容器の斜視図。
【図６】本発明による化粧品容器の断面図。
【図７】シルバーガラス抗菌物質が含まれた上部内部容器及び下部内部容器の電子顕微鏡写真。
【図８】黄色ブドウ球菌に対して抗菌処理及び無処理サンプルの抗菌試験結果を示す写真。
【図９】大腸菌に対して抗菌処理及び無処理サンプルの抗菌試験結果を示す写真。
【発明を実施するための形態】
【００１８】
以下、本発明を詳細に説明する。
【００１９】
図1は、本発明による化粧品容器において、外部容器の分解斜視図であり、図2は、図1に応じて組立された外部容器の分解斜視図であって、外部容器は上部外部容器5、中間外部容器6、下部外部容器7、ボタン8、テンション9、鏡10、ピン11などで構成することができる。上部外部容器5、中間外部容器6及び下部外部容器7は、ピン11を通じて回転および開閉可能に結合し、ボタン8とテンション9は外部容器の開閉のための一種のロック装置である。上部外部容器5、中間外部容器6及び下部外部容器7は、アクリロニトリルブタジエンスチレン（ABS）で構成することができ、ボタン8はポリアセタール（POM）及びポリカーボネート（PC）で構成することができ、テンション9はシリコンで構成することができ、鏡10はガラスで構成することができ、ピン11はステンレス鋼（SUS）で構成することができる。
【００２０】
図3は本発明による化粧品容器において、内部容器の分解斜視図であり、図4は、図3に応じて組立された内部容器の分解斜視図であって、内部容器は、上部内部容器1、リング2、内部容器パッキング3、下部内部容器4、ピン12などで構成することができる。上部内部容器1及び下部内部容器4は、ピン12を通じて回転及び開閉可能に結合する。化粧料が含浸される含浸材14は、下部内部容器4に内蔵されることができ、化粧料を分取して塗ることができるパフは蓋の上部内側容器1に載置されることができる。上部内部容器1、リング2及び下部内部容器4は、ポリプロピレン（PP）で構成することができ、パッキン3は、サントプレーン（santoprene）で構成することができ、ピン12は、ステンレス鋼（SUS）で構成することができる。
【００２１】
図5は、本発明によるクッションパクト形態の化粧品容器の斜視図であり、図6は断面図であって、本発明による化粧品容器は、外部容器、外部容器に内蔵される内部容器、内部容器に内蔵される含浸材で構成することができる。内部容器は、リフィル容器として、交換することができるように、外部容器から着脱可能な構造を有することができる。容器の材質は、前述した材料以外に、複合PP（Composite PP）、ポリエチレン（PE）、高密度ポリエチレン（HDPE）、ポリエチレンテレフタレート（PET）、スチレン・アクリロニトリル・コポリマー（SAN）なども可能である。容器、特に下部内部容器は密閉パッキン構造を有することができる。
【００２２】
容器製造方法の例として、外部容器（一般射出）の場合、射出機を利用して、カラーマスターバッチ3重量％及びABS97重量％で射出することができる。上部内部容器（一般射出）の場合、射出機を利用して、カラーマスターバッチ3重量％、抗菌マスターバッチ20重量％、PP77重量％で射出することができる。下部内部容器の場合、二重射出で製造することができるが、1次射出では射出機を利用してカラーマスターバッチ3重量％、抗菌マスターバッチ20重量％、PP77重量％で1次射出した後、2次射出ではサントフレーン（Santoprene、Thermoplastic Elastomers（TPEs））で2次射出することができる。
【００２３】
本発明による含浸材は、下記化学式2で表示される化合物を利用して作られたポリカプロラクトンポリオール・フォームで構成することができる。
【００２４】
【化２】
2016159163.tif 000004
【００２５】
前記式で、Rは炭素数1ないし30のアルキレン基またはアリーレン基であり、n及びmはそれぞれ独立的に1ないし1000の整数であることができる。望ましくは、Rの炭素数は5以上であることができる。
【００２６】
前記化学式2で表示される化合物の分子量（Mw）は、1000±100、外形はソリッド（ワックス）、色は白、臭いは無臭、pHは中性、融点は30ないし40℃、密度（40℃）は、 1.05±0.1g/cm3、粘度（60℃）は、150±10mPa・sであることができる。
【００２７】
本発明は、含浸材としてポリカプロラクトンポリオール・フォームを使用することを特徴とする。含浸化粧料の組成は、油状15ないし55重量％及び水状20ないし50重量％で構成されていて、化粧料の組成が二面性を有しているので、ポリエステルポリオール・フォームの加水分解による壊れる現象が発生する欠点と、ポリエーテルポリオール・フォームはポリエステルポリオール・フォームに比べて耐油性が低いとの欠点を補完するように、本発明では、化粧料組成の二面性を補完することができる耐水性と耐油性に優れたポリカプロラクトンポリオール・フォームを含浸材として使用する。
【００２８】
本発明による含浸材はオープンセル（open cell）構造を有するフォームであり、含浸材の密度（40℃）は、1.05±0.1g/cm3、ポア数は80ないし100ppi（pore per inch）（ポア数／インチ）、硬度はAsker（製造元）硬度基準で40ないし50であることができる。含浸材がクローズドセル（closed cell）構造を有する場合、気泡が含浸材につながれて低粘度油化型内容物を含浸しないので、オープンセル構造が望ましい。含浸材の密度が低すぎる場合、化粧料組成物があまりにも多くついて使用性が悪くなり、高すぎる場合、内容物が含浸することができるポア数が不足して効果的に含浸することが難しい。含浸材のポア数があまりにも少ない場合、含浸材の弾性が悪くなって使用性が悪くなり、多すぎる場合、使用時の耐久性が低下する可能性がある。含浸材の硬度があまりにも低い場合、パクトタイプで使用されるツール（パフ）や手で化粧する時には含浸材に含浸させた化粧料組成物が過度に出ることがあり、あまりにも高い場合、化粧料組成物が容易に出ないことがある。
【００２９】
表1は、本発明と従来とのフォームの物性を比較したものである。評価は、++非常によい；+良い;o収容可能；-悪い;--非常に悪いに区分した。本発明で使用するポリカプロラクトンポリオール・フォームの物性が、従来のポリエステルポリオール・フォーム及びポリエーテルポリオール・フォームの物性よりも優れることを確認することができる。
【００３０】
【表１】
2016159163.tif 000005
【００３１】
1）加水分解抵抗(耐水性)
エーテルグループがエステルグループよりも優秀な加水分解抵抗を有することはすでに知られている。エステルグループの加水分解反応は、3重メカニズムに応じ、酸とアルカリに変わる。エステル結合の加水分解の結果として遊離酸が遊離されるので、この反応は、自動触媒反応となる。したがって、ポリエーテルは、ポリエステルとポリカプロラクトンよりももっと良い加水分解抵抗を有する。
【００３２】
また、ポリカプロラクトンがポリエステルよりもっと良い加水分解抵抗を有することは知られている。これは、炭化水素の長さが増加するに応じて、エステル結合の安定性が増加するという事実に起因する。ポリカプロラクトンは、二つのエステル結合の間に5つの-CH2-グループを有するが、ポリエステルはただ4つの-CH2-グループを有する。
【００３３】
2）熱酸化抵抗
酸化は、一般的に炭化水素直鎖を攻撃してラジカルを生成し、直鎖が切断されるまで順番にいろいろな反応が起こる（一般的な酸化のメカニズム）。炭化水素直鎖における不安定な水素原子が多ければ多いほど、ポリマーは熱酸化安定性が低下する。
【００３４】
エーテルにおいて、酸素に隣接する炭素に結合された水素は、酸化されやすくて、容易に過酸化物を形成する。
【００３５】
3）ポリウレタン構造
硬化部分は、高い極性を有するので、長鎖ジオールの極性が低ければ低いほど、ポリウレタンはもっと多く相分離されている。同じ分子量の長鎖ジオールを使用すると、ポリエーテルは、ポリカプロラクトンよりももっと多く相分離され、これはポリエステルよりももっと多く相分離される。
【００３６】
このような事実は、最も低いTgからであり、ポリエーテルは低い温度でより柔軟である一方で、ポリエステルは最も高いTgを有するので、低温で最も悪い柔軟性を有する。
【００３７】
反面、ポリエーテルで硬化部分がもっと大きくて結晶度が高く、融点も高い。ポリカプロラクトンも、ポリエステルよりも結晶度が高いので、再結晶速度が速い。したがって、射出成形（作業性）に非常に適合する。同じ理由で、ポリカプロラクトンは、ポリエステルよりも気質に大きな接着力を示す。
【００３８】
ポリエーテルは、ポリカプロラクトンとポリエステルに比べて良くない機械的特性を有し、逆にポリエステルとポリカプロラクトンより弾力的である。
【００３９】
4）耐油性（Oil、grease and solvent resistance）
加水分解抵抗（耐水性）とは対照的に、ポリエステルは、高い極性のために最良の耐油性を有し、ポリエーテルは、最も悪い耐油性を有する。
【００４０】
含浸材を作る原料は、化学式2のポリカプロラクトンポリオール以外に、イソシアネート化合物、発泡剤、触媒、整泡剤、抗菌物質などを含むことができる。
【００４１】
ポリカプロラクトンポリオールは、イソシアネート化合物と反応して、フォーム（foam）を形成することができる。ポリカプロラクトンポリオールの含有量は、原料全体の重量に対して、50ないし80重量％であることができる。
【００４２】
イソシアネート化合物は、芳香族イソシアネートと脂肪族イソシアネートに分類することができる。芳香族イソシアネートは、メチレンジフェニルジイソシアネート（MDI）、トルエンジイソシアネート（TDI）、p-フェニレンジイソシアネート（PPDI）、ナフタレンジイソシアネート（NDI）などを使用することができ、脂肪族イソシアネートは、ヘキサメチレンジイソシアネート（HDI）、イソホロンジイソシアネート（IPDI）、ジシクロヘキシルメタン-4,4'-ジイソシアネート（H12MDI）、メタ-テトラメチルキシレンジイソシアネート（TMXDI）、トランスシクロヘキサンジイソシアネート（CHDI）及びトリメチルヘキサメチレンジイソシアナート（TMDI）などを使用することができる。イソシアネート化合物の含量は、原料全体の重量に対して、10ないし40重量％であることができる。
【００４３】
発泡剤としては、CFCl3、CF2Cl2、水などを使用することができる。発泡剤の含量は、原料全体の重量に対して、0.01ないし5重量％であることができる。
【００４４】
触媒は、ポリオールとイソシアネート及び水とイソシアネートの反応を促進させる役割をする。触媒としては、TEDA（triethylene diamine）、DMEA（dimethyl ethanol amine）、TMBDA（tetramethyl butane diamine）、DMCHA（dimethyl cyclohexyl amine）、TEA（triethyl amine）などのアミン系触媒;ジブチル錫ジラウレート（dibutyl tin dilaurate）、スタナスオクトエート（stannous octoate）などの有機金属塩を使用することができる。触媒の含量は、原料全体の重量に対して、0.01ないし5重量％であることができる。
【００４５】
整泡剤は発泡システムの表面張力を下げて混和性を向上させ、生成された気泡の大きさを均一にし、フォームのセル構造を調節することにより、発泡体の安定性を付与する役割をする。整泡剤は、シリコン化合物などを使用することができる。整泡剤の含量は、原料全体の重量に対して、0.01ないし5重量％であることができる。
【００４６】
各原料は一度に混合したり、2つ以上のストリームに分割されて順次混合することができ、通常のフォームの製造方法に応じて、金型や発泡機などを利用して、発泡することができる。
【００４７】
内部容器（上部、下部）及び含浸材の少なくとも一つは、抗菌成分を含むことができ、望ましくは、内部容器（上部、下部）及び含浸材の全てが抗菌成分を含むことができる。つまり、内部容器（上部、下部）及び含浸材に抗菌成分を含ませてパフ及び化粧料での微生物の繁殖を抑制することができる。
【００４８】
抗菌成分は、銀を1ないし3重量％を含有するシルバーガラス（silver glass、CAS No 65997-17-3）であることができる。例えば、銀を1.8重量％含有するシルバーガラスを使用することができる。シルバーガラスを使用する場合、容器及び含浸材に効果的に抗菌力を付与することができる。
【００４９】
内部容器（上部、下部）の場合、シルバーガラス1〜3重量％を含有し、含浸材の場合シルバーガラス0.1〜2重量％を含有することができる。抗菌成分の量が少なすぎる場合、十分な抗菌力を発揮することができず、多すぎる場合は、他の物性が低下することがある。たとえば、内部容器（上部、下部）は、原材料80重量％及び抗菌マスターバッチ20重量％で組成されることができ、このとき、抗菌マスターバッチは、原材料90重量％及びシルバーガラス10重量％で組成されることができ、シルバーガラスはシルバー1.8重量％を含有することができる。含浸材の場合、原材料99重量％及びシルバーガラス1重量％で組成されることができ、この時、シルバーガラスはシルバー1.8重量％を含有することができる。前述した含量の範囲内で黄色ブドウ球菌と大腸菌に対して99.99％以上の抗菌力を確保することができる。
【００５０】
表2は、含浸材の抗菌試験結果を示したものであり、表3は、含浸材がない内部容器（上部、下部）の抗菌試験結果を示したものである。図7は、シルバーガラス抗菌物質が含まれる上部内部容器及び下部内部容器の電子顕微鏡写真で、左側は上部内部容器であり、右側は下部内部容器である。抗菌試験方法は、ISO 22196：2007に基づいて行った。
【００５１】
【表２】
2016159163.tif 000006
【００５２】
【表３】
2016159163.tif 000007
【００５３】
表4は、抗菌処理及び無処理サンプル（含浸材+内部容器（上部、下部））に対する抗菌試験結果を比較したものである。図8は、黄色ブドウ球菌に対して抗菌処理及び無処理サンプルの抗菌試験結果を示した写真で、左側は抗菌処理サンプルであり、右側は無処理サンプルである。図9は、大腸菌に対して抗菌処理及び無処理サンプルの抗菌試験結果を示した写真で、左側は抗菌処理サンプルであり、右側は無処理サンプルである。
【００５４】
【表４】
2016159163.tif 000008
【００５５】
含浸材に含浸される化粧料は、例えば、紫外線遮断及び美白且つ皺改善化粧料を使用することができる。化粧料組成物は、総重量に対して油性成分15ないし55重量％、界面活性剤1ないし5重量％、漸増安定化剤0.1〜3重量％、紫外線遮断剤5ないし20重量％、粉体顔料5ないし25重量％、美白剤1ないし5重量％、皺改善剤0.01ないし2重量％及び水性成分20ないし50重量％を含有するパクト製型の紫外線遮断及び美白且つ皺改善化粧料組成物であることができる。
【００５６】
油性成分は、トリグリセリド系オイル、エステル系オイル、シリコーン系オイル、ポリマーからなる群で1種以上を選択することができる。
【００５７】
界面活性剤は、ラウリルPEG-9ポリジメチルシロキシエチルジメチコン（Lauryl PEG-9 Polydimethylsiloxyethyl Dimethicone）、PEG-60水素化ひまし油（hydrogenated castor oil）、PEG-10ジメチコン（PEG-10 Dimethicone）、 オリーブ油脂肪酸 ソルビタン （Sorbitan Olivate）、オクチルドデセス-16（Octyldodeceth-16）、ソルビタンセスキオレエート（Sorbitan Sesquioleate）からなる群で1種以上を選択することができる。
【００５８】
漸増安定化剤は、キサンタンガム（Xanthan Gum）、トリヒドロキシステアリン（Trihydroxystearin）、パルミチン酸デキストリン /エチルヘキサノエート（Dextrin Palmitate / Ethylhexanoate）、ジメチルシリル化シリカ（Silica Dimethyl Silylate）、ジステアルジモニウムヘクトライト（Disteardimonium Hectorite）、クオタニウム-18ヘクトライト（Quaternium-18 Hectorite）、ステアラルコニウムヘクトライト（Stearalkonium Hectorite）からなる群で1種以上を選択することができる。
【００５９】
紫外線遮断剤は、二酸化チタン（Titanium dioxide）、酸化亜鉛（Zinc Oxide）、ブチル・メソキシディベンゾイルメタン（Butyl Methoxydibenzoylmethane）、ビスエチルヘキシルオキシ フェノールメトキシフェニルトリアジン（Bis-Ethylhexyloxyphenol Methoxyphenyl Triazine）、オクチルメトキシシンナメート（Octyl Methoxycinnamate）、4-メチルベンジリデンカンファー（4-Methylbenzylidene Camphor）、フェニルベンズイミダゾールスルホン酸（Phenylbenzimidazole Sulfonic Acid）、オクチルサリチル酸（Octyl Salicylate）、ホモサラート（Homosalate）、オクトクリレン（Octocrylene）、ポリシリコーン-15（Polysilicone-15）の中で1種以上を選択することができる。
【００６０】
粉体顔料は、トリエトキシカプリリルシラン（Triethoxycaprylylsilane）コーティング処理された酸化鉄、ポリウレタン（Polyurethane）、エイチディアイ/トリメチロールヘキシルラクトンクロスポリマー（HDI/Trimethylol Hexyllactone Crosspolymer）、ポリメチルメタクリレート（Polymethyl Methacrylate）、メチルメタクリレートクロスポリマー（Methyl Methacrylate Crosspolymer）、ウルトラマリン（Ultramarine）、シリカ（Silica）の中で1種以上を選択することができる。
【００６１】
美白剤はアルブチン（Arbutin）、ナイアシンアミド（Niacinamide）、コウゾ抽出物（Broussonetia Extract）、エチルアスコルビン酸（3-O-Ethyl Ascorbic Acid）、油用性甘草エキス（Oil Soluble Licorice（Glycyrrhiza）Extract）、アスコルビルグルコシド（Ascorbyl Glucoside）、リン酸アスコルビル（Magnesium Ascorbyl Phosphate）、アルファ-ビサボロール（(-)-alpha-bisabolol）、アスコビルテトライソパルミテート（Ascorbyl Tetraisopalmitate）の中で1種以上を選択することができる。
【００６２】
皺改善剤は、ポリエトキシル化レチンアミド（Polyethoxylated Retinamide）、レチノール（Retinol）、レチニルパルミテート（Retinyl Palmitate）、アデノシン（Adenosine）の中で1種以上を選択することができる。
【００６３】
水性成分は、精製水（water）、マンナン（Mannan）、グリセリン（Glycerin）、加水分解コラーゲン（Hydrolyzed Collagen）、ペンチレングリコール（Pentylene Glycol）、ベータ-グルカン（Beta-Glucan）、ジプロピレングリコール（Dipropylene Glycol）、パンテノール（Panthenol）の中で1種以上を選択することができる。
【符号の説明】
【００６４】
1：上部内部容器      2：リング
3：内部容器パッキン  4：下部内部容器
5：上部外部容器      6：中間外部容器
7：下部外部容器      8：ボタン
9：テンション        10：鏡
11、12：ピン         14：含浸材（フォーム）
【図１】
2016159163.tif 000010
【図２】
2016159163.tif 000011
【図３】
2016159163.tif 000012
【図４】
2016159163.tif 000013
【図５】
2016159163.tif 000014
【図６】
2016159163.tif 000015
【図７】
2016159163.tif 000016
【図８】
2016159163.tif 000017
【図９】
2016159163.tif 000018